(57)【要約】【課題】吸液性、保液性が高く、かつ、拭き取り性に優れる化粧用シートの提供。【解決手段】繊維径が０．１〜１０μｍであるセルロース系繊維の不織布からなり、かつ、非貫孔部の凹凸差が２００μｍ以上であることを特徴とする化粧用シート。【選択図】なし【特許請求の範囲】
【請求項１】
繊維径が０．１〜１０μｍであるセルロース系繊維の不織布からなり、かつ、非貫孔部の凹凸差が２００μｍ以上であることを特徴とする化粧用シート。
【請求項２】
前記不織布の吸水速度が１００ｍｍ以上であり、かつ、ＷＥＴ強度が７Ｎ／５０ｍｍ以上である、請求項１に記載の化粧用シート。
【請求項３】
前記不織布の厚みが２３０〜１０００μｍであり、かつ、目付が１０〜１５０ｇ／ｍ２である、請求項１又は２に記載の化粧用シート。
【請求項４】
前記セルロース系繊維が再生セルロース連続長繊維である、請求項１〜３のいずれか１項に記載の化粧用シート。
【請求項５】
薬液が含浸された、請求項１〜４のいずれか１項に記載の化粧用シート。
【発明の詳細な説明】
【技術分野】
【０００１】
本発明は、吸液性、保液性が高く、かつ、拭き取り性に優れる化粧用シートに関する。
【背景技術】
【０００２】
従来、化粧品としてメイクを落とすためのクレンジングシート、汗などを拭き取る拭き取りシート、メイクを施すための化粧用シート等においては、基材となるシート材として不織布シートが使用されている。例えば、以下の特許文献１、２に開示されるように、メイク汚れや皮脂汚れの拭き取り性に優れるセルロース連続長繊維不織布からなる化粧用基材が提供されている。
【０００３】
また、以下の特許文献３に開示されるように、素材にこだわらない極細繊維を使用した化粧品向け不織布も開発されており、柔軟性や拭き取り性など機能性の高い化粧品向け不織布として提供されている。
更に、以下の特許文献４に開示されるように、皮膚刺激性や拭き取り感を改良するために、表面に凹凸部又は開孔部を有するシートも開発されている。
【０００４】
しかしながら、これらの従来技術の化粧用シートは、保液性、ＷＥＴ時の形態安定性、及び拭き取り性において、なお改善の余地があり、また、吸液に時間を要するなど吸液速度や爽快感に問題がある。
【先行技術文献】
【特許文献】
【０００５】
【特許文献１】特許第３９８３０８８号公報
【特許文献２】特開２００５−２４８３６５号公報
【特許文献３】特開２００８−９５２２３号公報
【特許文献４】特開２００３−９５８６８号公報
【発明の概要】
【発明が解決しようとする課題】
【０００６】
本発明が解決しようとする課題は、前記した従来技術の化粧用シートに伴う問題のない、吸液性、保液性が高く、かつ、拭き取り性に優れる化粧用シートを提供することである。
【課題を解決するための手段】
【０００７】
本発明者らは、上記課題を解決すべく鋭意研究し、実験を重ねた結果、繊維径が０．１〜１０μｍであるセルロース系繊維の不織布から構成し、かつ、非貫孔部の凹凸差を２００μｍ以上とすることで、所望の化粧用シートを得ることができることを、予想外に見出し、本発明を完成するに至った。
【０００８】
すなわち、本発明は、以下のとおりのものである。
［１］繊維径が０．１〜１０μｍであるセルロース系繊維の不織布からなり、かつ、非貫孔部の凹凸差が２００μｍ以上であることを特徴とする化粧用シート。
【０００９】
［２］前記不織布の吸水速度が１００ｍｍ以上であり、かつ、ＷＥＴ強度が７Ｎ／５０ｍｍ以上である、前記［１］に記載の化粧用シート。
【００１０】
［３］前記不織布の厚みが２３０〜１０００μｍであり、かつ、目付が１０〜１５０ｇ／ｍ２である、前記［１］又は［２］に記載の化粧用シート。
【００１１】
［４］前記セルロース系繊維が再生セルロース連続長繊維である、前記［１］〜［３］のいずれかに記載の化粧用シート。
【００１２】
［５］薬液が含浸された、前記［１］〜［４］のいずれかに記載の化粧用シート。
【発明の効果】
【００１３】
本発明に係る化粧用シートは、吸液性、保液性が高く、拭き取り性、肌刺激性に優れる。
【発明を実施するための形態】
【００１４】
以下、本発明を詳細に説明する。
本発明の化粧用シートは、繊維径が０．１〜１０μｍであるセルロース系繊維の不織布からなり、かつ、非貫孔部の凹凸差が２００μｍ以上であることを特徴とする。
【００１５】
前記セルロース系繊維の不織布から構成される化粧用シートにおいては、非貫孔部の凹凸差が２００μｍ以上、好ましくは３００〜７００μｍ、より好ましくは４００〜６００μｍの範囲内にある。非貫孔部の凹凸差が２００μｍ未満であると、拭き取り性が低い点で、化粧用シートとしての機能が低下してしまう。
【００１６】
前記非貫通部の凹部とは、貫通していない孔部のことをいう。前記非貫孔部の凹部は、前記不織布の全表面積の５％〜５０％で存在することが好ましく、１０％〜４０％の範囲内で存在することがより好ましい。前記非貫孔部の凹部面積が、前記不織布の全表面積の５％未満であると、拭き取り性や柔軟性が低下する点で、化粧用シートとしての機能が低下してしまうし、他方で、該非貫孔部の凹部面積が５０％を超えると、強度や拭き取り性が低下する点で、化粧用シートとして機能が低下してしまう。
【００１７】
本願明細書中、発明の化粧用シートを構成する不織布を構成するセルロース系繊維の繊維径とは、該不織布の繊維集合体の表面を、走査型電子顕微鏡（日本電子製ＪＳＭ−６３８０）を用いて１００００倍の倍率で観察し、任意の５０本の繊維を選び、１本につき任意の１箇所を選んで測定し、得られた測定値を平均して求めた繊維径（μｍ）をいう。本発明のセルロース系繊維の不織布からなる化粧用シートにおいては、繊維径は０．１〜１０μｍの範囲、好ましくは１〜８μｍの範囲、より好ましくは３〜７μｍの範囲内にある。繊維径が０．１μｍ未満であると、化粧用シートの柔軟性や液拡散性が低下してしまい、他方において繊維径が１０μｍを超えると、保水性や拭き取り性が低下する点で、化粧用シートとしての機能が低下してしまう。
【００１８】
本願明細書中、本発明の化粧用シートの非貫孔部の凹凸差とは、不織布繊維集合体の断面を、偏光顕微鏡（ＯＬＹＭＰＵＳ製ＢＨ−２）を用いて１０倍の倍率で観察し、任意の凹部と凸部を、それぞれ５０箇所選んで厚みを測定し、得られた個々の凹部と凸部の測定値の差を平均したもの（μｍ）をいう。このとき、非貫通部の凹部とは、断面を観察した際に、厚みが小さい部分をいい、凸部とは、断面を観察した際に、厚みが大きい部分をいう。
【００１９】
本発明の化粧用シートの非貫孔部である凹部の面積とは、不織布繊維集合体の表面を、偏光顕微鏡（ＯＬＹＭＰＵＳ製ＢＨ−２）を用いて１０倍の倍率で観察し、１５ｍｍ×１２ｍｍの面積内にある凹部の面積を測定した値をいう。
【００２０】
本願明細書中、本発明の化粧用シートの吸水速度とは、ＪＩＳ−Ｌ１９０７準拠のバイレック試験にて、幅２５ｍｍ×長さ２５０ｍｍ試験片を採取し、該試験片の下端１０ｍｍを１０分間水に浸漬させ、水面からの上昇した水の高さを吸水速度とする。本発明に係るセルロース系繊維の不織布の吸水速度は、好ましくは１００ｍｍ以上、より好ましくは１２０ｍｍ〜２５０ｍｍである。吸水速度が１００ｍｍ未満であると、吸液性や保液性が低下する点で、化粧用シートとしての機能が低下してしまう。
【００２１】
本願明細書中、本発明の化粧用シートを構成するセルロース系繊維の不織布のＷＥＴ強度とは、ＪＩＳ−Ｌ１０９６におけるＷＥＴ時の引張強度をいう。本発明の化粧用シートを構成するセルロース系繊維の不織布のＷＥＴ強度は、７Ｎ／５０ｍｍ以上であることが好ましく、１０Ｎ／５０ｍｍ以上であればより好ましく、１２〜４０Ｎ／５０ｍｍの範囲内にあることが更に好ましい。ＷＥＴ強度が７Ｎ／５０ｍｍ未満であると、化粧用シートに刺激を与えると容易に破れが発生する。
【００２２】
本願明細書中、本発明の化粧用シートを構成するセルロース系繊維の不織布の厚みとは、ＪＩＳ−Ｌ１０９６準拠の厚み試験において、荷重を１．９６ｋＰａとして測定したときの厚みをいう。本発明の化粧用シートを構成するセルロース系繊維の不織布の厚みは、好ましくは２３０〜１０００μｍの範囲、より好ましくは２５０〜８００μｍの範囲、更に好ましくは２８０〜７００μｍの範囲内にある。厚みが１０００μｍを超えると、通気性が悪くなったり、加工し難くなったりする場合があり、他方で厚みが２３０μｍより薄いと、貫孔部ができることで強度が極端に低くなり、取り扱い性が悪く、容易に破れが発生してしまう場合がある。
【００２３】
本願明細書中、本発明の化粧用シートを構成するセルロース系繊維の不織布の目付とは、０．０５ｍ２以上の面積の該不織布を１０５℃で一定質量になるまで乾燥した後、２０℃、６５％ＲＨの恒温室に１６時間以上放置し、その質量を測定して求めた、不織布１ｍ２当たりの質量（ｇ）をいう。本発明の化粧用シートを構成するセルロース系繊維の不織布の目付は、好ましくは１０〜１５０ｇ／ｍ２、より好ましくは１５〜８０ｇ／ｍ２、更に好ましくは２５〜６０ｇ／ｍ２である。目付が１５０ｇ／ｍ２を超えると、通気性が悪くなったり、加工し難くなったりする場合があり、他方で目付が１０ｇ／ｍ２未満であると、強度が低くなり、容易に破れが発生してしまう場合がある。
【００２４】
本願明細書中、本発明の化粧用シートを構成するセルロース系繊維の不織布とは、麻、綿等の天然セルロース繊維の不織布、キュプラ、ビスコースレーヨン、ポリノジックレーヨン等の再生セルロース繊維の不織布、リヨセル（テンセル）等の精製セルロース繊維の不織布などをいうが、好ましくは、繊維内の不純物が少ない再生セルロース繊維の不織布、精製セルロース繊維の不織布であり、より好ましくは、再生セルロース繊維の不織布である。該繊維の形態としては、短繊維又は長繊維のいずれであってもよいが、好ましくは長繊維、より好ましくは連続長繊維である。該繊維の形態が連続長繊維であると、脱落繊維等が発生し難い点で、化粧用シートとして機能性が向上する。
【００２５】
本発明の化粧用シートを構成するセルロース系繊維の不織布は、主としてセルロース繊維を含むが、セルロース繊維のみからなる不織布、すなわち、セルロース繊維１００％の不織布であってもよく、化粧用シートを構成する際に、ポリエステル繊維、ポリプロピレン繊維、ナイロン繊維などの合成繊維を一部含むことができる。この場合には、本発明に係る不織布全体に対するセルロース繊維の含有率は、好ましくは５０〜１００重量％、より好ましくは７０〜１００重量％、更に好ましくは８０〜１００重量％である。本発明に係る不織布全体に対するセルロース繊維の含有率が５０％未満であると、耐溶剤性といったセルロース繊維特有の性能が著しく低下する点で、該不織布は化粧用シートとして好ましくないものとなる。
【００２６】
本発明の化粧用シートは、薬液が含浸されたものであってもよいが、かかる薬液とは、通常のメイク落としのウエット商品に使用される薬液であることができる。かかる薬液としては、例えば、化粧落とし用の活性剤となるＧラウリン酸ＰＥＧ−１２等の親油性乳化剤、保湿剤、抗菌剤、防腐剤、香料などが含有される水、アルコール溶液等が挙げられる。
【００２７】
本発明の化粧用シートの製造方法は特に限定されないが、例えば、以下の製造方法が挙げられる。
セルロース原料を、銅アンモニア溶液に溶解し、繊維径０．１〜１０μｍ用の紡口を用いて、流下緊張下で連続してネット上に紡糸し、シートを形成して不織布とする。セルロース原料は、特に限定されるものではないが、コットンリンターが好ましい。
【００２８】
繊維径は、主に紡口径により制御することができる。繊維径０．１〜１０μｍ用の紡口は、直径０．０１〜０．４５ｍｍの紡口であることが好ましく、直径０．１０〜０．４０ｍｍの紡口であることがより好ましい。
【００２９】
前記工程において、高圧水流により繊維を交絡させながらシートに貫通孔及び凹部を形成させた後、乾燥させて得られるセルロース系繊維の不織布を化粧用シートとする。
前記セルロース系繊維の不織布の非貫孔部の凹凸差は、水流交絡時の条件により制御される。ネットの形状や水圧により凹凸差は形成され、水圧が高ければより顕著な凹凸差となる。
【００３０】
本発明の化粧用シートは、セルロース系繊維の不織布は、メイクや汗などを素早く吸液する高い拭き取り性を有する。
本願明細書中、高い拭き取り性とは、下記操作手順にて得られた拭き残し率（％）が低いことをいう。
鏡の上に口紅を塗り、更にティッシュ等で塗り広げてできる限り均一な油膜を作製する。作製した油膜の重量Ａ（ｇ）を、重量Ｂ（ｇ）の１００ｍｍ×１００ｍｍの不織布１枚を用いて、人差し指と中指と薬指の腹で１回拭き取る。拭き取り後、油膜が付着した不織布の重量Ｃ（ｇ）を測定し、下記式により拭き残し率（％）を算出する。
拭き残し率（％）＝｛（Ａ−（Ｃ−Ｂ））／Ａ｝×１００
拭き残し率は、２０％以下であることが好ましく、１０％以下であることがより好ましい。
【００３１】
本発明の化粧用シートは、クレンジングシート、拭き取りシート、化粧用パフ、フェイスマスク、ポイントシート、保湿シート、保温シート、除菌シート、消毒シート、防腐シートなどに使用しうる。前記したように、本発明の化粧用シートは拭き取り性に優れ、吸液速度が高いことから、クレンジングシート、拭き取りシート又は化粧用パフとして特に有用である。
【実施例】
【００３２】
以下、本発明を実施例により具体的に説明するが、本発明はこれらの実施例により何ら限定されるものではない。
以下、実施例において使用した測定方法を述べる。
【００３３】
（１）繊維径（μｍ）
セルロース系繊維の不織布を、走査型電子顕微鏡、日本電子製ＪＳＭ−６３８０を用いて１００００倍の倍率で観察し、任意の５０本を選び測定した平均値を繊維径とした。
【００３４】
（２）凹凸差（μｍ）
不織布を構成するセルロース系繊維の断面を、偏光顕微鏡（ＯＬＹＭＰＵＳ製ＢＨ−２）を用いて１０倍の倍率で観察し、任意の凹部と凸部をそれぞれ５０本選び、厚みを測定し、それぞれの平均値の差を非貫孔部の凹凸差（μｍ）とした。
【００３５】
（３）非貫孔部の凹部面積率（％）
セルロース系繊維の不織布の表面を、偏光顕微鏡（ＯＬＹＭＰＵＳ製ＢＨ−２）を用いて１０倍の倍率で観察し、１５ｍｍ×１２ｍｍの範囲内にある凹部の面積Ｄ（ｍｍ２）を測定し、下記式にて、非貫孔部の凹部面積率（％）を算出した。
非貫孔部である凹部面積率（％）＝｛Ｄ／（１５×１２）｝×１００
【００３６】
（４）吸水速度（ｍｍ）
セルロース系繊維の不織布を、幅２５ｍｍ×長さ２５０ｍｍ試験片を採取し、ＪＩＳ−Ｌ１９０７準拠のバイレック試験にて、該試験片の下端１０ｍｍを１０分間水に浸漬させ、水面からの上昇した水の高さを吸水速度とした。
【００３７】
（５）ＷＥＴ強度（Ｎ／５０ｍｍ）
本発明に係るセルロース系繊維の不織布のＷＥＴ強度とは、ＪＩＳ−Ｌ１０９６に準拠するＷＥＴ時の引張強度をいう。
【００３８】
（６）厚み（μｍ）
本発明に係るセルロース系繊維不織布を、ＪＩＳ−Ｌ１０９６に準拠する厚み試験にて、荷重を１．９６ｋＰａとして、測定した。
【００３９】
（７）目付（ｇ／ｍ２）
０．０５ｍ２以上の面積のセルロース系繊維の不織布を、１０５℃で一定質量になるまで乾燥した後、２０℃、６５％ＲＨの恒温室に１６時間以上放置し、その質量を測定し、不織布のｍ２当たりの質量（ｇ）を目付として求めた。
【００４０】
（８）拭き取り性
（ｉ）拭き残し率（％）
鏡の上に口紅を塗り、更にティッシュ等で塗り広げてできる限り均一な油膜を作製する。作製した油膜の重量Ａ（ｇ）を、重量Ｂ（ｇ）の１００ｍｍ×１００ｍｍの不織布１枚を用いて、人差し指と中指と薬指の腹で１回拭き取る。拭き取り後、油膜が付着した不織布の重量Ｃ（ｇ）を測定し、下記式により拭き残し率（％）を算出した。
拭き残し率（％）＝｛（Ａ−（Ｃ−Ｂ））／Ａ｝×１００
（ｉｉ）裏抜け性
裏抜け性を、以下の評価基準に基づき、評価した：
〇：裏抜けなし；
△：少し裏抜けがある；
×：裏抜けがあり手につく。
【００４１】
（９）肌刺激性
市販の化粧液を２５０重量％含浸させた化粧用シートを用いて、女性１０名に肌への刺激性を、以下の評価基準に従い判定してもらい、その平均値を肌刺激性とした：
５点：肌への物理的刺激がなく、繊維残りもない；
３点：肌への物理的刺激が多少あるが、繊維残りはない；
０点：肌への物理的刺激があり、繊維残りが多い。
【００４２】
[実施例１]
コットンリンターを銅アンモニア溶液で溶解し、直径０．３ｍｍの原液吐出孔が１８０．９個／ｃｍ２である紡口を用いて、流下緊張下で連続してネット上に５層重ねで紡糸してシートを形成させ、高圧水流により繊維を交絡させながらシートに貫通孔及び凹部を形成させた後、乾燥させた。得られたセルロース系繊維の不織布からなる化粧用シートの繊維径は４．１μｍ、非貫孔部の凹凸差は４６０μｍであった。
【００４３】
[実施例２]
実施例１において、紡糸されたシートを積層するネットのスピードを遅くした以外は実施例１と同様の方法でセルロース系繊維の不織布からなる化粧用シートを得た。得られたセルロース系繊維不織布は、繊維径は４．５μｍ、非貫孔部の凹凸差は４８２μｍであった。
【００４４】
[実施例３]
コットンリンターを銅アンモニア溶液で溶解し、直径０．３ｍｍの原液吐出孔が１８０．９個／ｃｍ２である紡口を用いて得られたシートで、合成繊維であるポリエチレンテレフタラートのシートを挟み、高圧水流により繊維を交絡させながらシートに貫通孔及び凹部を形成させた後、乾燥させた。得られたセルロース系繊維の不織布からなる化粧用シートの繊維径は平均で５．１μｍ（セルロースの繊維径は４．２μｍ、ポリエチレンテレフタレートの繊維径は８．７μｍ）、非貫孔部の凹凸差は４６５μｍであった。
【００４５】
[比較例１]
コットンリンターを銅アンモニア溶液で溶解し、直径０．６ｍｍの原液吐出孔が４５．３個／ｃｍ２である紡口を用いて、流下緊張下で連続してネット上に５層重ねで紡糸してシートを形成させ、高圧水流により繊維を交絡させながらシートに貫通孔及び凹部を形成させた後、乾燥させた。得られた再生セルロース連続長繊維不織布である化粧用シートの繊維径は１２．４μｍ、非貫孔部の凹凸差は４５９μｍであった。
【００４６】
[比較例２]
実施例１において、紡糸されたシートを積層するネットのスピードを速くし、高圧水流による繊維交絡をさせなかった以外は実施例１と同様の方法で再生セルロース連続長繊維不織布である化粧用シートを得た。得られた再生セルロース連続長繊維不織布は、繊維径４．０μｍ、非貫孔部の凹凸差は５１μｍであった。
【００４７】
[比較例３]
天然セルロース繊維不織布（コットン製不織布）からなる化粧用シートで、繊維径１１．２μｍ、非貫孔部の凹凸差は１３０μｍであった。
【００４８】
[比較例４]
合成繊維不織布（ポリエチレンテレフタラート）からなる化粧用シートで、繊維径が２．２μｍ、非貫孔部の凹凸差は３７４μｍであった。
【００４９】
実施例１〜３、及び比較例１〜４で得た化粧用シートの物性、及び性能評価結果を、以下の表１に示す。
【００５０】
【表１】
2013124435.tif 000002
【００５１】
表１に示すように、本発明の化粧用シートは、優れた拭き取り性を示し、肌への刺激も低いことが分かる。
【産業上の利用可能性】
【００５２】
本発明の化粧用シートは、吸液性、保液性が高く、拭き取り性にも優れているので、クレンジングシート、拭き取りシート、化粧用パフ、フェイスマスク、ポイントシート、保湿シート、保温シート、除菌シート、消毒シート、防腐シートなどに好適に用いられる。